【手続補正書】
【提出日】平成17年6月15日(2005.6.15)
【手続補正１】
【補正対象書類名】明細書
【補正対象項目名】全文
【補正方法】変更
【補正の内容】
【書類名】      明細書
【発明の名称】  レジャー用品及びその表面処理方法
【特許請求の範囲】
【請求項１】
釣竿等の釣用品やゴルフクラブ等のレジャー用品の製造方法であって、
用品表面に下地層を積層する工程と、
前記下地層の表面を酸塩化蒼鉛粉末で研磨する工程と
塩化蒼鉛を有機塗材または無機塗材に混入した塩化蒼鉛塗材を前記研磨後の下地層表面に積層する工程と、
を含む表面処理方法。
【請求項２】
前記下地層は、ポリウレタン系樹脂，ポリアクリル系樹脂，ポリエステル系樹脂，エポキシ樹脂からなる群より選択される合成樹脂から構成される、請求項１に記載の表面処理方法。
【請求項３】
前記塩化蒼鉛塗材と前記下地層とはシランカップリング剤により結合されている、請求項２に記載の表面処理方法。
【請求項４】
前記塩化蒼鉛塗材の表面にさらにクリア層を形成し、前記クリア層と、前記塩化蒼鉛塗材とはシランカップリング剤により結合されている、請求項３に記載の表面処理方法。
【請求項５】
前記有機塗材はブロック型イソシアネート型塗材または紫外線硬化型塗材である、請求項１に記載の表面処理方法。
【発明の詳細な説明】
【０００１】
【発明の属する技術分野】
本発明は魚釣りに用いる釣竿やリール，網柄等やゴルフクラブ等のレジャー用品の表面処理方法に関する。
【０００２】
【従来の技術】
従来のレジャー用品においては、用品素材の表面に各種の塗料層を積層して様々な色彩・模様は付与して装飾効果を演出している。例えば、釣竿の竿体においては、竿体素材の表面に下地塗料を塗布して形成される下地層と、その上に所望の塗料を付与してなる仕上げ層と、その上にクリア層とが積層され、様々な模様や色彩が描かれる。
【０００３】
【発明が解決しようとする課題】
レジャー用品は嗜好性の高いものであり、その表面の模様や色彩は購入者がレジャー用品を選択する際の大きな要素となる。そこで、従来から多色を用いた様々な模様色彩をレジャー用品に施すための努力がなされてきた。しかし、多色をレジャー用品に付すためには、それぞれ異なった複数の色彩を有する塗材層を順次積層乃至蒸着する等の作業が必要となり、作業工程が煩雑化する。また、屋外で用いられるレジャー用品には耐久性と軽量化が命題であるが、塗材量が増加すればその分用品の重さも重くなり、耐久性にも影響が生じる恐れがある。
【０００４】
本発明の課題は、簡易な工程によって多色を発して美しい外観を形成できる、レジャー用品の表面処理方法を提供することにある。
【０００５】
【課題を解決するための手段】
本発明者は、用品の表面に酸塩化物含有層を設け、または、適当な塗料を含む下地層を設けつつ、その表面に酸塩化蒼鉛または塩化蒼鉛若しくはこれらを併用して所定の処理を施すことによって、用品表面に鏡面状態または偏光による多色発色作用を付与できることを知見した。本発明は係る知見に基づくものである。
【０００６】
発明１に係る方法は、釣竿等の釣用品やゴルフクラブ等のレジャー用品の表面処理方法であり、用品表面に下地層を積層する工程と、下地層の表面を酸塩化蒼鉛粉末で研磨する工程と、塩化蒼鉛を有機塗材または無機塗材に溶解した塩化蒼鉛塗材を研磨後の下地層表面に積層する工程とを含む。
【０００７】
このように、下地層上に酸塩化蒼鉛粉末で研磨処理を施すことにより、その表面が鏡面化乃至偏光多色発色して複雑な虹彩色を呈し、簡易な工程によって意匠性に優れる表面を設けることが可能である。また、所定の粉末による研磨処理の上でさらにその表面に塩化蒼鉛塗材を積層することで、下地層及びこの塩化蒼鉛塗材からなる層がさらに鏡面化すると共に偏光多色発色し、複雑な虹彩色を発色する。よって、複数の色彩層を別途積層する必要はなく、簡易な工程によって意匠性に優れる表面とすることが可能である。さらに、このような塩化蒼鉛塗材を積層した上にはクリア層をさらに積層してもよい。
【０００８】
なお、本明細書において用いる有機塗材とは主鎖結合に有機系溶剤に必要な顔料や硬化剤等を加味したものである。また、無機塗材とは無機系溶剤に必要な顔料や硬化剤等を加味したものである。
【０００９】
発明２に係る方法は、発明１の方法であって、下地層は、ポリウレタン系樹脂，ポリアクリル系樹脂，ポリエステル系樹脂，エポキシ樹脂からなる群より選択される合成樹脂から構成される。
【００１０】
このような所定の有機系合成樹脂を用いて下地層を形成することにより、その上を表面処理しまたは所定の塩化蒼鉛塗材を積層する際に、それらの安定性や密着性が良好となり耐久性にもさらに優れるものとなる。
【００１１】
発明３にかかる方法は、発明２の方法であって、塩化蒼鉛塗材と下地層とはシランカップリング剤により結合されている。
【００１２】
釣竿等のレジャー用品は屋外で用いられ、障害物等との接触の機会も多く、製品化のためには塗装自体の密着強度を十分に向上させる必要がある。塩化蒼鉛または酸塩化蒼鉛を有機系の下地層上に積層し固着させる場合、両者をシランカップリング剤によって密着させることで、製品化に耐え得る程度に十分に密着性が向上される。
【００１３】
なお、ここで用いるシランカップリング剤としては、カーボファンクショナルシランと呼ばれる一般に下記の化学式を有し、同一分子中に有機材料と結合する置換基を持つ有機官能性基Ｒと、無機材料と反応する加水分解性基Ｘとを有する化合物からなる。
【００１４】
[化１]
ＲSiX３
※Ｒはビニル，グリシドキシ，メタクリル，アミノ，メルカプト基等を有する有機官能性基である。Ｘは、主に塩素またはアルコキシ基である。
【００１５】
このような、シランカップリング剤としては、例えば、ビニルトリクロロシラン，ビニルトリス（βメトキシエトキシ）シラン，ビニルトリエトキシシラン，γ−メルカプトプロピルトリメトシキシラン，γ−クロロプロピルトリメトキシシラン，γ−グリシドキシプロピルトリメトキシシラン，γ−グリキドシキプロピルメチルジエトキシシラン等が例示できる。
【００１６】
発明４にかかる方法は、発明３の方法であり、塩化蒼鉛塗材の表面にさらにクリア層を形成し、このクリア層と塩化蒼鉛塗材とはシランカップリング剤により結合されている。
【００１７】
クリア層が表面の強度を向上させると共に、シランカップリング剤により、製品化に耐え得る程度に十分に相互の密着性が向上される。
【００１８】
発明５にかかる方法は、発明１の方法であって、有機塗材はブロック型イソシアネート型塗材または紫外線硬化型塗材である。
【００１９】
釣竿等のレジャー用品は屋外で用いられ、障害物等との接触の機会も多く、製品化のためには塗装自体の密着強度を十分に向上させる必要がある。有機塗材を用いて塩化蒼鉛または酸塩化蒼鉛を下地層上に積層し固着させる場合、当該有機塗材として所定の塗材を用いることで、作業性を担保しつつ十分な強度を演出できる。
【００２０】
即ち、有機塗材として、周知のラッカー系のものを用いると十分な強度を得られない。また、ウレタン／エポキシ２液反応型のものを用いると、酸塩化蒼鉛等と反応して作業性を損なうとともに、きれいな発色・鏡面化ができないのである。
【００２１】
【発明の実施の形態】
［第１実施形態］
以下、本発明の第１実施形態について図面を参照しつつ説明する。
【００２２】
図１に示すように、本発明の第１実施形態を採用した釣用品（例えば、釣竿の竿体１）は、炭素繊維等の強化繊維に合成樹脂を含浸させたプリプレグ素材を焼成してなる筒状部材である。そして、その竿体１の周面には、下地層１１と、下地層１１の表面にクリア層１２とが順次積層される。
【００２３】
下地層１１は、例えば、ポリウレタン系樹脂，ポリアクリル系樹脂，ポリエステル系樹脂等の合成樹脂に所定の色素を加えた合成樹脂材を吹き付けまたは塗布して形成される層である。様々な色彩を付した下地層を選択して用いることができる。特に、暗い黒色系の下地層１１を用いた場合には、最終的な外観が鏡面状を呈しやすい。また、この下地層１１はその表面が酸塩化蒼鉛（BiOCl）の粉末で研磨されて表面処理が施されている。一方、クリア層１２は透明乃至半透明のクリア塗材を塗布乃至吹き付けて形成されるものである。
【００２４】
このような竿体は、具体的には以下のような工程によって製造される。
まず、芯材に所定のプリプレグ素材を巻回して焼成し、芯材を引き抜き両端を切断すると共に表面を平滑に研磨して竿体１を製造する。次に、この竿体１の表面にポリウレタン系樹脂，ポリアクリル系樹脂，ポリエステル系樹脂等の合成樹脂を吹き付けまたは塗布して、下地層１１を形成する。続いて、下地層１１の表面を酸塩化蒼鉛粉末で研磨する。この研磨は、例えば布地やスポンジ生地に酸塩化蒼鉛粉末を付けて布地で竿体１の表面を繰り返し研磨する等の方法によって行うことができ、下地層１１表面が鏡面状を呈するまで処理をおこなう。その後、この鏡面状を呈するに至った下地層１１の表面に透明なクリア塗材を吹き付けまたは塗布してクリア層１２を形成する。
【００２５】
このように比較的簡易な工程によって意匠性に優れる竿体を製造できる。また、このような表面処理による各層は互いに安定しており比較的耐久性にも優れ、屋外で用いられる釣竿の竿体等に十分に用いることができる。
【００２６】
［第２実施形態］
以下、本発明の第２実施形態について図面を参照しつつ説明する。
【００２７】
図２に示すように、本発明の第２実施形態を採用した釣用品（例えば、ゴルフクラブシャフト１００）は、炭素繊維等の強化繊維に合成樹脂を含浸させたプリプレグ素材を焼成してなる筒状部材である。そして、そのゴルフクラブシャフト１００の周面には、下地層２１と、酸塩化蒼鉛塗材層２２と、クリア層２３とが順次積層される。
【００２８】
下地層２１は、第１実施形態と同様に、ポリウレタン系樹脂等の合成樹脂に所定の色素を加えた合成樹脂材を吹き付けまたは塗布して形成される層である。
【００２９】
酸塩化蒼鉛塗材層２２は、酸塩化蒼鉛（BiOCl）を酢酸ブチルや酢酸アミール，乳酸エチル等の有機塗材に溶かし、硝化綿ラッカーで希釈した塩化蒼鉛塗材を吹き付けまたは塗布して形成される層である。必要に応じてさらに別途バインダーを加えてもよい。また、必要に応じて周知の無機系塗材を用いることも可能である。なお、その表面のクリア層２３は透明乃至半透明のクリア塗材を塗布乃至吹き付けて形成されるものである。
【００３０】
このような竿体は、具体的には以下のような工程によって製造される。
【００３１】
第１実施形態と同様に、芯材に所定のプリプレグ素材を巻回して焼成し、芯材を引き抜き、両端を切断すると共に表面を平滑に研磨してゴルフクラブシャフト１００を製造する。次に、このゴルフクラブシャフト１００の表面にポリウレタン系樹脂を吹き付けまたは塗布して下地層２１を形成する。続いて、下地層２１の表面に所定の酸塩化蒼鉛塗材等を吹き付けまたは塗布する。例えば、スプレーで部分的に酸塩化蒼鉛塗材を吹き付けたり、刷毛や筆で部分的に模様を描きながら酸塩化蒼鉛塗材層２２を形成してもよい。そして、その後、酸塩化蒼鉛塗材層２２の表面に透明なクリア塗材を吹き付けまたは塗布してクリア層２３を形成する。
【００３２】
なお、酸塩化蒼鉛塗材層２２のために使用する無機系塗材としては、例えば、水に金属酸化物やケイフッ化物縮合リン酸塩を硬化剤として使用するアルカリ金属シリケート系の塗材や、アルコールにアルコキシシラン等を硬化剤として用いたアルコキシシラン系の塗材などが使用できる。
【００３３】
このように比較的簡易な工程によって、表面を鏡面化乃至虹彩色を発色させて意匠性を向上させることができる。
【００３４】
［第３実施形態］
以下、本発明の第３実施形態について説明する。
【００３５】
本発明の第３実施形態を採用した釣用品（例えば、釣用リール）は、リール本体の周面に、下地層と、塩化蒼鉛塗材層と、クリア層とが順次積層されている。
【００３６】
下地層は、第１実施形態と同様に、ポリウレタン系樹脂等の合成樹脂に所定の色素を加えた合成樹脂材を吹き付けまたは塗布して形成される層である。そして、その表面は酸塩化蒼鉛（BiOCl）の粉末で研磨されて表面処理が施されている。
【００３７】
塩化蒼鉛塗材は塩化蒼鉛（BiCl３）を酢酸エチル溶液や酢酸ブチル溶液等に溶かしさらに硝化綿ラッカー等で希釈した塩化蒼鉛塗材を吹き付けまたは塗布して形成される層である。この酸塩化蒼鉛を溶解する有機塗材としては、ブロック型イソシアネートや紫外線固化型の塗材を用いるのが好ましい。このような塗材を用いることで作業性が向上する。また、クリア層は透明乃至半透明のクリア塗材を塗布乃至吹き付けて形成されるものである。
【００３８】
このように、下地層を酸塩化蒼鉛の粉末で研磨し表面処理を施すことで下地層が鏡面化を呈すると共に、その表面に積層される塩化蒼鉛塗材層が虹彩色を呈するので、簡易な工程で別段複数の色層を設けることなく偏光により部材表面を多色発色させ意匠性を向上させることができる。
【００３９】
［他の実施形態］
（ａ）本発明に係る表面処理は、その他、網の柄やルアーの表面においても同様に適応可能である。
（ｂ）屋外で用いられるレジャー用品においては、紫外線による表面塗材層の変色等が問題ともなるところ、クリア層には紫外線防止剤を混入してもよい。これにより、さらに長期にわたって安定して多色発色等を維持できる。
（ｃ）上記の実施形態においては酸塩化蒼鉛粉末を用いて下地層表面を研磨する場合を例示したが、酸塩化蒼鉛を有機塗材または無機塗材に溶かして、この塗材内に所望の部材を浸す方法を採用してもよい。
【００４０】
【発明の効果】
本発明によれば、安価に意匠性に優れ耐久性にも優れる模様・色彩をレジャー用品の表面に描くことができる。
【図面の簡単な説明】
【図１】
本発明の第１実施形態を採用した竿体の表面の断面図。
【図２】
本発明の第２実施形態を採用したゴルフクラブシャフトの表面の断面図。
【符号の説明】
１  竿体
１１，２１  下地層
１２，２３  クリア層
２２  酸塩化蒼鉛塗材層
１００  ゴルフクラブシャフト